(57)【要約】【課題】本発明の目的は、粉体の流動性及び水中での分散性が良好な無水リン酸水素カルシウムを提供することである。【解決手段】細孔直径の最頻値/平均粒子径の比が０.２〜０．３４である無水リン酸水素カルシウム粒子を凝集させた凝集粒子を含む無水リン酸水素カルシウム粉体は、粉体の流動性及び水中での分散性が良好である。【選択図】なし【特許請求の範囲】
【請求項１】
下記工程を含む無水リン酸水素カルシウムの製造方法：
（ａ）水酸化カルシウム及びカルシウムイオンを含み、水酸化カルシウムを構成するカルシウム原子に対するカルシウムイオンとして存在するカルシウム原子のモル比が０．０４〜０．１６である水酸化カルシウム含有液を準備する第１工程、
（ｂ）前記第１工程で得られた水酸化カルシウム含有液にリン酸を添加し、第１のリン酸水素カルシウム含有液を得る第２工程、及び
（ｃ）前記第２工程で得られた第１のリン酸水素カルシウム含有液にアルカリ金属水酸化物を添加する工程であって、アルカリ金属水酸化物の添加量を、前記第１工程で準備した水酸化カルシウム含有液中のカルシウムイオンとして存在するカルシウム原子１モル当たり１．５〜１３．０モルとなる量に設定し、第２のリン酸水素カルシウム含有液を得る第３工程。
【請求項２】
前記第１工程が、水中で可溶性カルシウム塩とアルカリ金属水酸化物とを、カルシウム原子に対するアルカリ金属原子のモル比が１．７３〜１．９１となる範囲で共存させることにより、水酸化カルシウム含有液を得る工程であり、且つ
前記第３工程が、前記第２工程で得られた第１のリン酸水素カルシウム含有液に、液中でのカルシウム原子に対するアルカリ金属原子のモル比が１．９５〜２．５になるまで、アルカリ金属水酸化物を添加し、第２のリン酸水素カルシウム含有液を得る工程である、請求項１に記載の無水リン酸水素カルシウムの製造方法。
【請求項３】
前記アルカリ金属水酸化物が水酸化ナトリウムである、請求項１又は２に記載の無水リン酸水素カルシウムの製造方法。
【請求項４】
更に、前記第３工程で得られた第２のリン酸水素カルシウム含有液から固形分を回収し、乾燥処理に供する、請求項１〜３のいずれかに記載の無水リン酸水素カルシウムの製造方法。
【請求項５】
平均粒子径に対する、水銀ポロシメーターによって求められる細孔直径の最頻値の比が０.２〜０．３４である、無水リン酸水素カルシウム粒子。
【請求項６】
平均粒子径が１μｍ以上１０μｍ未満である、請求項５に記載の無水リン酸水素カルシウム粒子。
【請求項７】
静的嵩比容積が４０ｍＬ/１０ｇ以下である請求項５又は６に記載の無水リン酸水素カルシウム粒子。
【請求項８】
食品添加物公定書第８版に基づいた条件で測定される無水リン酸水素カルシウムの含量が９７％以上である、請求項５〜７のいずれかに記載の無水リン酸水素カルシウム粒子。
【請求項９】
請求項５〜８のいずれかに記載の無水リン酸水素カルシウム粒子が凝集してなる凝集粒子を含む、無水リン酸水素カルシウム粉体。
【請求項１０】
安息角が４５°以下である、請求項９に記載の無水リン酸水素カルシウム粉体。
【発明の詳細な説明】
【技術分野】
【０００１】
本発明は、粉体の流動性及び液体中での分散性が良好な無水リン酸水素カルシウム、及びその製造方法に関する。
【背景技術】
【０００２】
近年健康志向の高まりからビタミンやミネラル等の栄養成分を強化した飲食品が販売されている。特にミネラルは、生命の維持に不可欠な存在であるものの、人の体内で作ることはできないため、毎日の食事からとる必要がある。種々のミネラルの中でもカルシウムは、骨の成長に不可欠であるばかりでなく、神経刺激の伝達、筋肉の収縮、血液の凝固、及び多数の酵素や酵素系の調節などの生理作用に関与する重要なイオンである。しかしながら、飽食の時代と呼ばれる現代の食生活においてもカルシウムは不足しがちな栄養素の一つであり、比較的カルシウムに富んでいる発酵乳や乳酸菌飲料などの乳及び乳製品についても、カルシウム強化が行われているのが現状である。カルシウム強化に使用される添加剤として炭酸カルシウム、リン酸カルシウム、クエン酸カルシウムまたはグルコン酸カルシウムなどが知られているが、とりわけ無水リン酸水素カルシウムは吸湿性がなく、水懸濁液のｐＨが中性であり、不活性であることから医薬品、化粧品、食品等の賦形剤や添加剤として古くから利用されている。
【０００３】
リン酸水素カルシウムは、板状の嵩比容積の低い粒子として生成することが知られているが、近年、多価有機酸等の媒晶剤を添加し、嵩比容積を高くすることによって、その粉体物性を向上させる試みがなされている。
【０００４】
例えば、特許文献１では、医薬品の直接打錠における賦形剤として好適な無水リン酸水素カルシウムを得るために、水中に含水リン酸水素カルシウムを懸濁して加熱分解する際に水酸化ナトリウムの添加を行う方法が提案されている。特許文献１のように、アルカリを添加して製造される無水リン酸水素カルシウムは、微結晶粒子であり、微粉末状になるため、圧縮成型に供すると強い結合力が得られる一方で、粉体の嵩比容積が高く、しかも粉体の流動性も低くなり、ハンドリング性が悪いという欠点がある。
【０００５】
また、特許文献２では、医薬品等の賦形剤として好適に使用できる結合性が良好なリン酸水素カルシウムを得ることを目的として、リン酸とアルカリ性カルシウム化合物又はアルカリ金属塩とカルシウム化合物とを水媒体中において配位能を有した多価有機酸の存在下に反応させて柱状のリン酸水素カルシウムとし、次いでこの柱状のリン酸水素カルシウムを６０℃以上で水熱処理する方法が提案されている。特許文献２の手法で得られるリン酸水素カルシウムは、結晶粒子が小さく、嵩比容積、表面積、吸油量のいずれも大きい賦形剤として有用であるものの、製造工程に多価有機酸を用いる点で、設備の制限や最終製品への不純物混入の懸念がある。特許文献２の手法で得られるリン酸水素カルシウムは、微粒子で且つ嵩比容積が高くなるため、粉末の流動性が悪いという欠点がある。このような流動性の低い粉体は、付着性や凝集性が高いため、移送ラインでの粉体の閉塞、ホッパーの排出口で粉体の粒子同士がアーチ構造を形成して閉塞し粉体が排出口から排出されなくなるブリッジ、粉体の排出層周囲で強固に固化し粉体が排出をストップするラットホール、等の現象を誘発し、粉体自体の製造やこれらの粉体を用いて食品や医薬品を製造する場合に製造効率の低下等の悪影響を引き起こすことが懸念される。
【先行技術文献】
【特許文献】
【０００６】
【特許文献１】特公昭５１−３１２３８号公報
【特許文献２】特開平７−１１８００５号公報
【発明の概要】
【発明が解決しようとする課題】
【０００７】
医薬品、化粧品、食品等の製造に供されるリン酸水素カルシウムは、粉体の流動性が高く、ハンドリング性が良好であることが重要になる。また、リン酸水素カルシウムは、最終製品や製造中間体において、液体に分散させた状態にすることもあるため、液体中での分散性が良好であることも求められる。
【０００８】
そこで、本発明の目的の一つは、粉体の流動性及び液体中での分散性が良好な無水リン酸水素カルシウムを提供することである。また、本発明の目的の一つは、前記無水リン酸水素カルシウムの製造方法を提供することである。
【課題を解決するための手段】
【０００９】
本発明者等は、前記課題を解決すべく鋭意検討を行ったところ、以下の知見を得た。先ず、下記第１工程〜第３工程を経て得られる無水リン酸水素カルシウム粒子は、水銀ポロシメーターによって求められる細孔直径の最頻値/平均粒子径の比が０.２〜０．３４であり、従来報告されている無水リン酸水素カルシウム粒子とは異なる物性を有することを見出した。
（ａ）水酸化カルシウム及びカルシウムイオンを含み、水酸化カルシウムを構成するカルシウム原子に対するカルシウムイオンとして存在するカルシウム原子のモル比が０．０４〜０．１６である水酸化カルシウム含有液を準備する第１工程、
（ｂ）前記第１工程で得られた水酸化カルシウム含有液にリン酸を添加し、第１のリン酸水素カルシウム含有液を得る第２工程、及び
（ｃ）前記第２工程で得られた第１のリン酸水素カルシウム含有液にアルカリ金属水酸化物を添加する工程であって、アルカリ金属水酸化物の添加量を、前記第１工程で準備した水酸化カルシウム含有液中のカルシウムイオンとして存在するカルシウム原子１モル当たり１．５〜１３．０モルとなる量に設定し、第２のリン酸水素カルシウム含有液を得る第３工程。
【００１０】
更に、本発明者等は、前記無水リン酸水素カルシウム粒子を凝集させた凝集粒子を含む無水リン酸水素カルシウム粉体は、粉体の流動性及び液体中での分散性が良好であることをも見出した。本発明は、これらの知見に基づいて更に検討を重ねることにより完成したものである。
【００１１】
即ち、本発明は、下記に掲げる態様の発明を提供する。
項１．  下記工程を含む無水リン酸水素カルシウムの製造方法：
（ａ）水酸化カルシウム及びカルシウムイオンを含み、水酸化カルシウムを構成するカルシウム原子に対するカルシウムイオンとして存在するカルシウム原子のモル比が０．０４〜０．１６である水酸化カルシウム含有液を準備する第１工程、
（ｂ）前記第１工程で得られた水酸化カルシウム含有液にリン酸を添加し、第１のリン酸水素カルシウム含有液を得る第２工程、及び
（ｃ）前記第２工程で得られた第１のリン酸水素カルシウム含有液にアルカリ金属水酸化物を添加する工程であって、アルカリ金属水酸化物の添加量を、前記第１工程で準備した水酸化カルシウム含有液中のカルシウムイオンとして存在するカルシウム原子１モル当たり１．５〜１３．０モルとなる量に設定し、第２のリン酸水素カルシウム含有液を得る第３工程。
項２．  前記第１工程が、水中で可溶性カルシウム塩とアルカリ金属水酸化物とを、カルシウム原子に対するアルカリ金属原子のモル比が１．７３〜１．９１となる範囲で共存させることにより、水酸化カルシウム含有液を得る工程であり、且つ
前記第３工程が、前記第２工程で得られた第１のリン酸水素カルシウム含有液に、液中でのカルシウム原子に対するアルカリ金属原子のモル比が１．９５〜２．５になるまで、アルカリ金属水酸化物を添加し、第２のリン酸水素カルシウム含有液を得る工程である、項１に記載の無水リン酸水素カルシウムの製造方法。
項３．  前記アルカリ金属水酸化物が水酸化ナトリウムである、項１又は２に記載の無水リン酸水素カルシウムの製造方法。
項４．  更に、前記第３工程で得られた第２のリン酸水素カルシウム含有液から固形分を回収し、乾燥処理に供する、項１〜３のいずれかに記載の無水リン酸水素カルシウムの製造方法。
項５．  平均粒子径に対する、水銀ポロシメーターによって求められる細孔直径の最頻値の比が０.２〜０．３４である、無水リン酸水素カルシウム粒子。
項６．  平均粒子径が１μｍ以上１０μｍ未満である、項５に記載の無水リン酸水素カルシウム粒子。
項７．  静的嵩比容積が４０ｍＬ/１０ｇ以下である項５又は６に記載の無水リン酸水素カルシウム粒子。
項８．  食品添加物公定書第８版に基づいた条件で測定される無水リン酸水素カルシウムの含量が９７％以上である、項５〜７のいずれかに記載の無水リン酸水素カルシウム粒子。
項９．  項５〜８のいずれかに記載の無水リン酸水素カルシウム粒子が凝集してなる凝集粒子を含む、無水リン酸水素カルシウム粉体。
項１０．  安息角が４５°以下である、項９に記載の無水リン酸水素カルシウム粉体。
【発明の効果】
【００１２】
本発明の無水リン酸水素カルシウム粉体は、優れた流動性を有しており、食品、化粧料、医薬等の各種添加剤や原料として使用する際にハンドリング性が良好になる。また、本発明の無水リン酸水素カルシウム粉体は、凝集粒子によって構成されているにも拘わらず、凝集粒子の凝集力が弱く、水中での撹拌処理や超音波処理等によって容易に凝集状態が解けて、微小化された分散状態になるので、液体中での分散性が良好である。
【００１３】
更に、本発明の無水リン酸水素カルシウム粒子及び無水リン酸水素カルシウム粉体は、リン酸水素カルシウム含量が高く、高純度の無水リン酸水素カルシウムとしての利用価値もある。
【図面の簡単な説明】
【００１４】
【図１】実施例３で得られた無水リン酸水素カルシウム粒子の形状を観察した結果を示す図である。
【図２】実施例７で得られた無水リン酸水素カルシウム粒子の形状を観察した結果を示す図である。
【図３】比較例１で得られた無水リン酸水素カルシウム粒子の形状を観察した結果を示す図である。
【図４】実施例９で得られた無水リン酸水素カルシウム粉体の形状を観察した結果を示す図である。
【図５】実施例１１で得られた無水リン酸水素カルシウム粉体の形状を観察した結果を示す図である。
【図６】比較例５で得られた無水リン酸水素カルシウム粉体の形状を観察した結果を示す図である。
【図７】比較例６で得られた無水リン酸水素カルシウム粉体の形状を観察した結果を示す図である。
【図８】実施例９、比較例５及び比較例６で得られた無水リン酸水素カルシウム粉体の水中での分散性を評価した結果を示す図である。
【発明を実施するための形態】
【００１５】
本発明において、「無水リン酸水素カルシウム粒子」とは、無水リン酸水素カルシウムの単結晶（粉末Ｘ線回折装置にて測定された半値幅から計算される９５０Å程度の単結晶）の集合体により形成された粒子状の多結晶である。本発明の無水リン酸水素カルシウム粒子を電界放出形走査電子顕微鏡で観察すると、例えば図２に示すような外観の粒子が認められる。一方、本発明において、「無水リン酸水素カルシウム粉体」とは、前記無水リン酸水素カルシウム粒子が凝集した凝集粒子によって形成されている粉体である。本発明の無水リン酸水素カルシウム粉体を電界放出形走査電子顕微鏡で観察すると、例えば図４に示すような外観の凝集粒子が認められる。以下、本発明の無水リン酸水素カルシウム粒子及び無水リン酸水素カルシウム粉体について詳述する。
【００１６】
１．無水リン酸水素カルシウム粒子
本発明の無水リン酸水素カルシウム粒子は、平均粒子径に対する、水銀ポロシメーターによって求められる細孔直径の最頻値の比が０.２〜０．３４であることを特徴とする。本発明の無水リン酸水素カルシウム粒子は、凝集して凝集粒子になることにより、良好な粉体の流動性及び液体中での分散性を有する無水リン酸水素カルシウム粉体を形成できる。以下、本発明の無水リン酸水素カルシウム粒子について詳述する。
【００１７】
［物性］
本発明の無水リン酸水素カルシウム粒子は、平均粒子径に対する細孔直径の最頻値の比が０.２〜０．３４である。このような比を満たすことによって、凝集粒子を形成した際に、粉体の流動性を良好にすることができ、且つ凝集粒子であるにも拘わらず容易に崩壊し、液体中で良好な分散性を示すことが可能になる。粉体の流動性及び液体中での分散性がより一層良好になる凝集粒子を形成させるという観点から、平均粒子径に対する細孔直径の最頻値の比として、好ましくは０．２〜０．３３、更に好ましくは０．２〜０．３０、特に好ましくは０．２３〜０．３０が挙げられる。
【００１８】
本発明において、無水リン酸水素カルシウム粒子の「平均粒子径」とは、レーザー回折法によって測定されるメジアン径である。無水リン酸水素カルシウム粒子の平均粒子径は、具体的には、測定サンプルを水に添加し超音波出力４０Ｗで３分間超音波分散した後に、レーザー回折法を用いてメジアン径を測定することによって求めることができる。
【００１９】
また、本発明において、無水リン酸水素カルシウム粒子の「細孔直径の最頻値」とは、水銀ポロシメーターによって求められる細孔分布において、最大ピークにおける細孔径（細孔直径）である。無水リン酸水素カルシウム粒子の細孔直径の最頻値は、具体的には、測定サンプル０．０５ｇを正確に量り、測定セルに封入し、水銀の接触角を１４０°、水銀の表面張力を４８０ｄｙｎ／ｃｍとして、得られた吸着等温線から細孔分布を求め、当該細孔分布から最大ピークに該当する細孔径を特定することによって求められる。なお、無水リン酸水素カルシウム粒子の細孔径は、通常５〜５０００ｎｍの範囲内に分布しているので、本発明において、無水リン酸水素カルシウム粒子の細孔直径の最頻値は、細孔径５〜５０００ｎｍの範囲内の最大ピークとして求められる。
【００２０】
本発明の無水リン酸水素カルシウム粒子の平均粒子径については、前記平均粒子径に対する細孔直径の最頻値の比を充足する範囲であることを限度として特に制限されないが、例えば、１μｍ以上１０μｍ未満、好ましくは２〜９μｍ、更に好ましくは３〜８μｍが挙げられる。
【００２１】
本発明の無水リン酸水素カルシウム粒子の細孔直径の最頻値については、前記平均粒子径に対する細孔直径の最頻値の比を充足する範囲であることを限度として特に制限されないが、例えば、５００〜２４００ｎｍ、好ましくは７００〜２２００ｎｍ、更に好ましくは９００〜２０００ｎｍが挙げられる。
【００２２】
本発明の無水リン酸水素カルシウム粒子の静的嵩比容積については、特に制限されないが、例えば、４０ｍＬ/１０ｇ以下、好ましくは２０〜４０ｍＬ/１０ｇ、更に好ましくは２０〜３５ｍＬ/１０ｇが挙げられる。このような静的嵩比容積を満たすことによって、製造中の粉立ちの抑制や、包装を小さくすることが可能となり、輸送コストを抑制できるという利点が得られる。
【００２３】
本発明において、無水リン酸水素カルシウム粒子の静的嵩比容積は、測定サンプル１０．０ｇを量りとり、５０ｍＬメスシリンダー（内径２．０ｃｍ）にゆっくりと入れ、サンプルの容積（ｍＬ）を測定することによって求められる。なお、測定されたサンプルの容積が、静的嵩比容積（ｍＬ／１０．０ｇ）になる。
【００２４】
本発明の無水リン酸水素カルシウム粒子の特徴の一つとして、リン酸水素カルシウム含量が高いことが挙げられる。本発明の無水リン酸水素カルシウム粒子におけるリン酸水素カルシウム含量として、９７％以上、好ましくは９８％以上、更に好ましくは９９％以上が挙げられる。
【００２５】
本発明において、無水リン酸水素カルシウム粒子のリン酸水素カルシウム含量は、食品添加物公定書第８版に収載されているリン酸一水素カルシウムの分析方法に基づいて測定される値である。
【００２６】
［形状］
本発明の無水リン酸水素カルシウム粒子は、図１及び２に示すように、粒子表面に結晶の隆起物が多数付着している特徴的な形状を有している。このように、粒子表面に結晶の隆起物が多数付着していることによって、前述する平均粒子径に対する細孔直径の最頻値の比を充足することが可能になっている。また、このような特徴的な形状を有することによって、凝集すると例えば、球状の凝集粒子を形成することができ、当該凝集粒子に、優れた流動性と共に、凝集粒子によって構成されているにも拘わらず良好な液体中の分散性を備えさせることが可能になっている。
【００２７】
［用途］
本発明の無水リン酸水素カルシウム粒子は食品、化粧料、医薬等の各種添加剤や原料として使用される。本発明の無水リン酸水素カルシウム粒子は、凝集させずにそのまま各種添加剤や原料として使用してもよく、また、後述するように、凝集させて凝集粒子にして各種添加剤や原料として使用してしてもよい。特に、本発明の無水リン酸水素カルシウム粒子を凝集させて凝集粒子にした粉体は、粉体状態での流動性及び液体中での分散性が良好であり、ハンドリングし易いという利点がある。
【００２８】
［製造方法］
本発明の無水リン酸水素カルシウム粒子の製造方法としては、特に制限されないが、具体的には、下記第１工程〜第３工程を含む方法が挙げられる。以下、工程毎に本発明の無水リン酸水素カルシウム粒子を製造する方法について説明する。
（ａ）水酸化カルシウム及びカルシウムイオンを含み、水酸化カルシウムを構成するカルシウム原子に対するカルシウムイオンとして存在するカルシウム原子のモル比が０．０４〜０．１６である水酸化カルシウム含有液を準備する第１工程、
（ｂ）前記第１工程で得られた水酸化カルシウム含有液にリン酸を添加し、第１のリン酸水素カルシウム含有液を得る第２工程、及び
（ｃ）前記第２工程で得られた第１のリン酸水素カルシウム含有液にアルカリ金属水酸化物を添加する工程であって、アルカリ金属水酸化物の添加量を、前記第１工程で準備した水酸化カルシウム含有液中のカルシウムイオンとして存在するカルシウム原子１モル当たり１．５〜１３．０モルとなる量に設定し、第２のリン酸水素カルシウム含有液を得る第３工程。
【００２９】
・第１工程
第１工程では、水酸化カルシウム及びカルシウムイオンを含み、水酸化カルシウムを構成するカルシウム原子に対するカルシウムイオンとして存在するカルシウム原子のモル比０．０４〜０．１６である水酸化カルシウム含有液を準備する。
【００３０】
第１工程で準備する水酸化カルシウム含有液において、水酸化カルシウムを構成するカルシウム原子に対するカルシウムイオンとして存在するカルシウム原子のモル比については、好ましくは０．０５〜０．１５、更に好ましくは０．０６〜０．１４が挙げられる。
【００３１】
第１工程で準備する水酸化カルシウム含有液における水酸化カルシウムの含有量については、特に制限されないが、例えば１〜２０重量％、好ましくは３〜１８重量％、更に好ましくは５〜１５重量％が挙げられる。
【００３２】
第１工程において、前記特定組成の水酸化カルシウム含有液を準備する方法については、特に制限されず、当該技術分野で公知の手法に従って行うことができるが、例えば、水中で可溶性カルシウム塩とアルカリ金属水酸化物とを特定のモル比で共存させる方法；水中に水酸化カルシウムを添加し、前記組成となるように水溶性カルシウム塩を添加する方法；酸化カルシウム及び／又は水酸化カルシウムを水に添加し、前記組成になるように所定量の酸性溶媒を添加する方法等が挙げられる。
【００３３】
以下、第１工程を水中で可溶性カルシウム塩とアルカリ金属水酸化物とを特定のモル比で共存させることによって行う方法について詳述する。
【００３４】
第１工程を水中で可溶性カルシウム塩とアルカリ金属水酸化物とを特定のモル比で共存させることによって前記特定組成の水酸化カルシウム含有液を得るには、具体的には、水中で可溶性カルシウム塩とアルカリ金属水酸化物とを、カルシウム原子に対するアルカリ金属原子のモル比が１．７３〜１．９１となる範囲で共存させればよい。水中で可溶性カルシウム塩とアルカリ金属水酸化物とを共存させて反応させると、可溶性カルシウムから水酸化カルシウムが形成される。例えば、可溶性カルシウム塩のカルシウム原子換算でＸモルとアルカリ金属水酸化物のアルカリ金属原子換算でＹモルとを水中で共存させると、Ｙ／２モルの水酸化カルシウムが生成し、Ｘ−（Ｙ／２）モルのカルシウムイオンが遊離した状態の水酸化カルシウム含有液が得られる。
【００３５】
可溶性カルシウム塩としては、水又は酸性水溶液に溶解可能なカルシウム塩であることを限度として特に制限されないが、例えば、塩化カルシウム、硝酸カルシウム等の無機酸塩；酢酸カルシウム、乳酸カルシウム、クエン酸カルシウム、コハク酸カルシウム、グルコン酸カルシウム、フマル酸カルシウム等の有機酸塩が挙げられる。また、炭酸カルシウム、酸化カルシウム、水酸化カルシウム、硫酸カルシウム、ケイ酸カルシウムなどの不溶性カルシウム塩を塩酸等の酸性溶媒に溶解し可溶性カルシウム塩としてもよい。これらの可溶性カルシウム塩は、１種単独で使用してもよく、また２種以上を組み合わせて使用してもよい。これらの可溶性カルシウム塩の中でも、好ましくは塩化カルシウムが挙げられる。
【００３６】
アルカリ金属水酸化物としては、特に制限されないが、例えば、水酸化ナトリウム、水酸化カリウム等が挙げられる。これらのアルカリ金属水酸化物は、１種単独で使用してもよく、また２種以上を組み合わせて使用してもよい。これらのアルカリ金属水酸化物の中でも、好ましくは水酸化ナトリウムが挙げられる。
【００３７】
可溶性カルシウム塩の使用量については、特に制限されないが、例えば、反応開始時の水中での可溶性カルシウム塩の濃度が、５〜５０重量％、好ましくは１０〜４０重量％、更に好ましくは２０〜３０重量％となるように設定すればよい。
【００３８】
また、アルカリ金属水酸化物の使用量については、使用する可溶性カルシウム塩を構成するカルシウム原子に対するモル比が１．７３〜１．９１となる範囲で設定すればよいが、好ましくは１．７６〜１．８８、更に好ましくは１．７９〜１．８５が挙げられる。このようなモル比となるように可溶性カルシウム塩とアルカリ金属水酸化物を共存させることによって、水酸化カルシウムを構成するカルシウム原子に対するカルシウムイオンとして存在するカルシウム原子のモル比が前述する範囲を満たす水酸化カルシウム含有液を得ることができる。
【００３９】
また、可溶性カルシウム塩とアルカリ金属水酸化物とを共存させる際の温度については、添加する可溶性カルシウム塩の量等に応じて適宜設定すればよいが、例えば、２０〜６０℃、好ましくは３０〜５０℃、更に好ましくは３５〜４５℃が挙げられる。
【００４０】
第１工程では、水中で可溶性カルシウム塩とアルカリ金属水酸化物を溶解した状態で共存させればよいが、好適な例として、可溶性カルシウム塩の水溶液を調製し、当該水溶液にアルカリ金属水酸化物の水溶液を所定量滴下して撹拌する方法が挙げられる。
【００４１】
また、可溶性カルシウム塩とアルカリ金属水酸化物とを共存させることによって、水酸化カルシウムが生成するが、効率的に水酸化カルシウムを生成させるために、可溶性カルシウム塩とアルカリ金属水酸化物とを共存させた後に、前記温度条件で熟成させることが望ましい。本発明において、熟成とは、静置又は撹拌下で一定時間置いておくことを指す。
【００４２】
第１工程における熟成時間については、可溶性カルシウム塩の添加量、反応温度等に応じて適宜設定すればよいが、例えば、１０分間以上、好ましくは１０〜１２０分間、更に好ましくは３０〜９０分間が挙げられる。ここで、「熟成時間」とは、可溶性カルシウム塩とアルカリ金属水酸化物の全量が水中に共存した時点を０分として、静置又は撹拌下で置いておく時間を指し、例えば、可溶性カルシウム塩の水溶液にアルカリ金属水酸化物の水溶液を滴下する場合であれば、アルカリ金属水酸化物の水溶液の滴下終了時点を０分として算出される時間である。
【００４３】
斯くして得られた水酸化カルシウム含有液は、そのまま第２工程に供することができるが、必要に応じて、第２工程に供する前に、水を添加して希釈したり、水を揮発させて濃縮したりしてもよい。
【００４４】
・第２工程
第２工程では、前記第１工程で得られた水酸化カルシウム含有液にリン酸を添加することにより、第１のリン酸水素カルシウム含有液を得る。
【００４５】
第２工程において、リン酸（Ｈ3ＰＯ4）は、そのまま添加してもよく、また水溶液の状態で添加してもよい。
【００４６】
リン酸の添加量については、リン酸水素カルシウムが生成する範囲で適宜設定すればよいが、例えば、水酸化カルシウム含有液に含まれる総カルシウム原子に対するモル比が０．８５〜１．０５好ましくは０．９０〜１．００、更に好ましくは０．９３〜０．９７となる範囲に設定すればよい。ここで、「水酸化カルシウム含有液に含まれる総カルシウム原子」とは、水酸化カルシウム含有液において、含有する水酸化カルシウムを構成するカルシウム原子と、含有するカルシウムイオンを構成するカルシウム原子との総和である。
【００４７】
また、水酸化カルシウム含有液にリン酸を添加する際の温度については、水酸化カルシウム含有液の量、リン酸の添加量等に応じて適宜設定すればよいが、例えば、２０〜６０℃、好ましくは３０〜５０℃、更に好ましくは３５〜４５℃が挙げられる。
【００４８】
水酸化カルシウム含有液にリン酸を添加する方法については、特に制限されないが、好適な例として、水酸化カルシウム含有液にリン酸を所定量滴下して撹拌する方法が挙げられる。
【００４９】
水酸化カルシウム含有液にリン酸を添加することによって、第１のリン酸水素カルシウムが生成するが、第１のリン酸水素カルシウムを効率的に生成させるために、水酸化カルシウム含有液にリン酸を添加した後に前記温度条件で熟成させることが望ましい。
【００５０】
第２工程における熟成時間については、水酸化カルシウム含有液の量、リン酸の添加量等に応じて適宜設定すればよいが、例えば、１０分間以上、好ましくは１０〜１２０分間、更に好ましくは３０〜９０分間が挙げられる。ここで、「熟成時間」とは、水酸化カルシウム含有液にリン酸の全量が添加された時点を０分として、静置又は撹拌下で置いておく時間を指し、例えば、水酸化カルシウム含有液にリン酸を滴下する場合であれば、リン酸の滴下終了時点を０分として算出される時間である。
【００５１】
斯くして得られた第１のリン酸水素カルシウム含有液は、リン酸水素カルシウムが懸濁された懸濁液の状態になっている。第２工程で得られたリン酸水素カルシウム含有液は、そのまま第３工程に供することができるが、必要に応じて、第３工程に供する前に水を添加して希釈したり、水を揮発させて濃縮したりしてもよい。
【００５２】
・第３工程
第３工程は、前記第２工程で得られた第１のリン酸水素カルシウム含有液にアルカリ金属水酸化物又はアルカリ金属水酸化物を含む水溶液を添加する工程であって、アルカリ金属水酸化物の添加量を、前記第１工程で準備した水酸化カルシウム含有液中のカルシウムイオンとして存在するカルシウム原子１モル当たり１．５〜１３．０モルとなる量に設定することにより、第２のリン酸水素カルシウム含有液を得る工程である。
【００５３】
第３工程で使用されるアルカリ金属水酸化物については、前記第１工程で例示したものと同様である。第３工程で使用されるアルカリ金属水酸化物として、好ましくは水酸化ナトリウムが挙げられる。第３工程において、アルカリ金属水酸化物は、そのまま添加してもよいが、アルカリ金属水酸化物を含む水溶液の状態で添加することが好ましい。
【００５４】
アルカリ金属水酸化物の添加量については、前記第１工程で準備した水酸化カルシウム含有液中のカルシウムイオンとして存在するカルシウム原子１モル当たり１．５〜１３．０モルとなる量に設定される。アルカリ金属水酸化物の添加量として、前記第１工程で準備した水酸化カルシウム含有液中のカルシウムイオンとして存在するカルシウム原子１モル当たり、１．６〜１０．０モルとなる量が好ましく、１．６〜５．０モルとなる量が更に好ましく、１．６〜３．０モルとなる量が特に好ましい。
【００５５】
より具体的には、前記第１工程において、水中で可溶性カルシウム塩とアルカリ金属水酸化物とを、カルシウム原子に対するアルカリ金属原子のモル比が１．７３〜１．９１となる範囲で共存させて水酸化カルシウム含有液を準備した場合であれば、第３工程におけるアルカリ金属水酸化物の添加量については、液中でのカルシウム原子に対するアルカリ金属原子のモル比が１．９５〜２．５となる範囲に設定すればよい。ここで、「液中でのカルシウム原子に対するアルカリ金属原子のモル比」とは、第１工程で準備したカルシウム含有溶液に含まれるカルシウム原子の総モル数（含有する水酸化カルシウムを構成するカルシウム原子と、含有するカルシウムイオンを構成するカルシウム原子との総モル数）に対する、第１工程と第３工程で使用されたアルカリ金属水酸化物に由来するアルカリ金属原子の総モル数の比率である。このような場合におけるアルカリ金属水酸化物の添加量として、前記モル比が１．９５〜２．５となる範囲であることが好ましく、前記モル比が１．９８〜２．１０となる範囲であることが更に好ましい。このようなモル比に設定することによって、アルカリ金属水酸化物の添加量を前記第１工程で準備した水酸化カルシウム含有液中のカルシウムイオンとして存在するカルシウム原子１モル当たり１．５〜１３．０モルとなる範囲にすることができる。
【００５６】
第３工程では、本発明の無水リン酸水素カルシウムの生成を妨げない範囲で、アルカリ金属水酸化物以外の他の物質が、第１のリン酸水素カルシウム含有液に添加されてもよい。
【００５７】
また、第１のリン酸水素カルシウム含有液にアルカリ金属水酸化物を添加する際の温度については、第１のリン酸水素カルシウム含有液の量、アルカリ金属水酸化物の添加量等に応じて適宜設定すればよいが、例えば、２０〜６０℃、好ましくは３０〜５０℃、更に好ましくは３５〜４５℃が挙げられる。
【００５８】
第１のリン酸水素カルシウム含有液に前記量のアルカリ金属水酸化物を添加することによって、目的の第２のリン酸水素カルシウムが懸濁状態で生じるが、効率的に無水リン酸水素カルシウムを得るために、適宜温度調節をして熟成させることが望ましく、当該熟成における温度条件としては、例えば、６０〜１００℃、好ましくは８０〜１００℃が挙げられる。
【００５９】
第３工程における熟成時間については、目的の無水リン酸水素カルシウムが生成していることを確認して適宜設定すればよいが、例えば、６０分間以上、好ましくは６０〜２４０分間、更に好ましくは１２０〜１８０分間が挙げられる。ここで、「熟成時間」とは、第１のリン酸水素カルシウム含有液にアルカリ金属水酸化物の全量が添加された時点を０分として、静置又は撹拌下で置いておく時間を指し、例えば、第１のリン酸水素カルシウム含有液にアルカリ金属水酸化物水溶液を滴下する場合であれば、アルカリ金属水酸化物水溶液の滴下終了時点を０分として算出される時間である。
【００６０】
第１工程〜第３工程において、または第３工程の後に、別途、ｐＨ調節剤を添加してもよい。使用可能なｐＨ調節剤としては、特に制限されないが、例えば、塩酸、乳酸、グルコン酸等の液状の酸、クエン酸、コハク酸、フマル酸、リンゴ酸、グルコノデルタラクトン等の固形状の酸、及びこれらのナトリウム塩、カリウム塩、カルシウム塩、マグネシウム塩等が挙げられる。また、アルカリとしては、例えば水酸化ナトリウム、水酸化カリウム等が挙げられる。
【００６１】
斯くして得られた第２のリン酸水素カルシウム含有液には、本発明の無水リン酸水素カルシウム粒子が分散した状態で含まれる。
【００６２】
第２のリン酸水素カルシウム含有液を濾過等の固液分離処理に供して固形分を回収し、必要に応じて水洗した後に乾燥処理に供することによって、本発明の無水リン酸水素カルシウム粒子が得られる。
【００６３】
第２のリン酸水素カルシウム含有液から回収した固形分に対して行われる乾燥処理としては、棚段乾燥、熱風乾燥、スプレードライ、凍結乾燥、流動層乾燥等のいずれで行ってもよい。なお、第２のリン酸水素カルシウム含有液を乾燥処理に供すると、本発明の無水リン酸水素カルシウム粒子が凝集して凝集粒子を形成した状態で得られるので、本発明の無水リン酸水素カルシウム粒子（非凝集粒子の状態）を得る場合には、乾燥処理後に、凝集粒子を分散処理等に供して、凝集状態を崩壊させればよい。
【００６４】
２．無水リン酸水素カルシウム粉体
本発明の無水リン酸水素カルシウム粉体は、前記無水リン酸水素カルシウム粒子が凝集してなる凝集粒子を含むことを特徴とする。前記無水リン酸水素カルシウム粒子は、凝集すると、例えば球状の粒子を形成するが、その凝集力は弱く、水中での撹拌処理や超音波処理等によって容易に凝集状態が解けて、微小化された分散状態になる特性を有している。それ故、前記無水リン酸水素カルシウム粒子が凝集してなる凝集粒子によって形成されている本発明の無水リン酸水素カルシウム粉体は、粉体状態での流動性が良好で、凝集粒子であるにも拘わらず水中において容易に無水リン酸水素カルシウム粒子に解けることで分散性も良好となり、リン酸水素カルシウムを使用する各種製品の製造において、ハンドリングし易いという利点が得られる。
【００６５】
［物性］
本発明の無水リン酸水素カルシウム粉体の好適な一例として安息角が４５°以下、好ましくは２５〜４５°、更に好ましくは２５〜４０°が挙げられる。安息角は、粉体の流動性の指標であり、その値が小さい程、安息角が４５°以下の粉体は、各種製品の製造時にハンドリングし易い流動性を有していることになる。
【００６６】
本発明において、無水リン酸水素カルシウム粉体の安息角は、直径５０ｍｍの皿の上に高さ１００ｍｍの位置より測定サンプルを少量ずつ落下させ、皿の底部から無水リン酸水素カルシウム粉体の頂点部までの高さが安定した時点で、当該高さを計測し、次式により安息角を算出することにより求められる。
【数１】
2018168032.tif 000002
【００６７】
また、本発明の無水リン酸水素カルシウム粉体を構成する凝集粒子の粒子径については、特に制限されないが、例えば１０〜１２０μｍ、好ましくは２０〜１１０μｍ、更に好ましくは３０〜１００μｍが挙げられる。尚、凝集粒子の粒子径は顕微鏡により１００個以上の凝集粒子を観察し、その直径の平均値を算出して求められる。
【００６８】
［用途］
本発明の無水リン酸水素カルシウム粉体は、食品、化粧料、医薬等の各種添加剤や原料として使用される。また、本発明の無水リン酸水素カルシウム粉体は、必要に応じて、粉砕等の処理を施して提供又は使用することもできる。
【００６９】
［製造方法］
本発明の無水リン酸水素カルシウム粉体は、前記無水リン酸水素カルシウム粒子を凝集させて凝集粒子を形成させることによって製造することができる。前記無水リン酸水素カルシウム粒子による凝集粒子を形成させるには、例えば、前記無水リン酸水素カルシウム粒子を懸濁させた水溶液を乾燥処理に供すればよい。
【００７０】
本発明の無水リン酸水素カルシウム粉体の製造方法としては、具体的には、前記無水リン酸水素カルシウム粒子を水に分散させてスプレードライ等の乾燥処理に供する方法；前記無水リン酸水素カルシウム粒子の製造方法における第３工程で得られた第２のリン酸水素カルシウム含有液から回収した固形分を懸濁液にした後に、棚段乾燥、熱風乾燥、スプレードライ、凍結乾燥、流動層乾燥等の乾燥処理に供する方法等が挙げられる。
【実施例】
【００７１】
以下、実施例に基づいて本発明をより詳細に説明するが、本発明はこれらによって限定されるものではない。
【００７２】
試験例１：無水リン酸水素カルシウム粒子の製造及び物性評価
１．無水リン酸水素カルシウム粒子の製造
実施例１
（第１工程）
５Ｌの容器に１８００ｍＬの水を量りとり、粒状塩化カルシウム６３３ｇを添加して２４０ｒｐｍで撹拌し、塩化カルシウム溶液を調製した。その塩化カルシウム溶液を４０℃に加温し、ナトリウム原子/カルシウム原子のモル比が１．８２となるように４８重量％水酸化ナトリウム水溶液を１時間で添加した後、４０℃の温度条件を維持して３０分間撹拌し、水酸化カルシウム含有液を得た。
【００７３】
（第２工程）
８５重量％のリン酸水溶液４７２ｇに水を加え７３３ｇとしたリン酸水溶液を、４０℃に加温した前記水酸化カルシウム含有液に４時間で滴下し、４０℃の温度条件を維持して滴下終了後１時間撹拌することによって、第１のリン酸水素カルシウム含有液を得た。
【００７４】
（第３工程）
得られた第１のリン酸水素カルシウム含有液を４０℃に加温した状態で、液中でのナトリウム原子/カルシウム原子のモル比が１．９８となるように、４８重量％水酸化ナトリウム水溶液を添加し、更に９０℃で３時間撹拌して熟成を行い、第２のリン酸水素カルシウム含有液を得た。次いで、第２のリン酸水素カルシウム含有液を冷却後、ろ過して脱水し、水洗した。得られた反応生成物（固形物）を棚段乾燥機に入れ、１０５℃で１６時間乾燥し、乾燥物を卓上ミルにて解砕することにより、無水リン酸水素カルシウム粒子を得た。
【００７５】
実施例２
第３工程において、第１のリン酸水素カルシウム含有液に対して、液中でのナトリウム原子/カルシウム原子のモル比が1．９９となるように４８重量％水酸化ナトリウム水溶液を添加したこと以外は、実施例１と同様の操作を行い、無水リン酸水素カルシウム粒子を得た。
【００７６】
実施例３
第３工程において、第１のリン酸水素カルシウム含有液に対して、液中でのナトリウム原子/カルシウム原子のモル比が２．００となるように４８重量％水酸化ナトリウム水溶液を添加したこと以外は、実施例１と同様の操作を行い、無水リン酸水素カルシウム粒子を得た。
【００７７】
実施例４
第３工程において、第１のリン酸水素カルシウム含有液に対して、液中でのナトリウム原子/カルシウム原子のモル比が２．０３となるように４８重量％水酸化ナトリウム水溶液を添加したこと以外は、実施例１と同様の操作を行い、無水リン酸水素カルシウム粒子を得た。
【００７８】
実施例５
第３工程において、第１のリン酸水素カルシウム含有液に対して、液中のナトリウム原子/カルシウム原子のモル比が２．０５となるように４８重量％水酸化ナトリウム水溶液を添加したこと以外は、実施例１と同様の操作を行い、無水リン酸水素カルシウム粒子を得た。
【００７９】
実施例６
第３工程において、第１のリン酸水素カルシウム含有液に対して、液中のナトリウム原子/カルシウム原子のモル比が２．０７となるように４８重量％水酸化ナトリウム水溶液を添加したこと以外は、実施例１と同様の操作を行い、無水リン酸水素カルシウム粒子を得た。
【００８０】
実施例７
（第１工程）
７ｔの容器に２７００Ｌの水を量りとり、粒状塩化カルシウム９５０ｋｇを添加して撹拌し、塩化カルシウム溶液を調製した。その塩化カルシウム溶液を４０℃に加温し、ナトリウム原子/カルシウム原子のモル比が１．８２となるように４８重量％水酸化ナトリウム水溶液を１時間で添加した後、４０℃の温度条件を維持して３０分間撹拌し、水酸化カルシウム含有液を得た。
【００８１】
（第２工程）
８５重量％リン酸水溶液７０８ｋｇに水を加え１１００ｋｇとしたリン酸水溶液を、４０℃に加温した前記水酸化カルシウム含有液に４時間で滴下し、４０℃の温度条件を維持して１時間撹拌することによって、第１のリン酸水素カルシウム含有液を得た。
【００８２】
（第３工程）
得られた第１のリン酸水素カルシウム含有液に４０℃に加温した状態で、液中でのナトリウム原子/カルシウム原子のモル比が２．００となるように、４８重量％水酸化ナトリウム水溶液を添加し、更に９０℃で３時間撹拌して熟成を行い、第２のリン酸水素カルシウム含有液を得た。次いで、第２のリン酸水素カルシウム含有液を冷却後、ろ過して脱水し、水洗した。得られた反応生成物（固形物）の一部を採取し、棚段乾燥機に入れ、１０５℃で１６時間乾燥し、乾燥物を卓上ミルにて解砕することにより、無水リン酸水素カルシウム粒子を得た。
【００８３】
比較例１
（第１工程）
５Ｌの容器に１８００ｍＬの水を量りとり、粒状塩化カルシウム６３３ｇを添加して２４０ｒｐｍで撹拌し、塩化カルシウム溶液を調製した。その塩化カルシウム溶液を４０℃に加温し、ナトリウム原子/カルシウム原子のモル比が１．８２となるように４８重量％水酸化ナトリウム水溶液を１時間で添加した後、４０℃の温度条件を維持して３０分間撹拌し、水酸化カルシウム含有液を得た。
【００８４】
（第２工程）
８５重量％リン酸水溶液４７２ｇに水を加え７３３ｇとしたリン酸水溶液を、４０℃に加温した前記水酸化カルシウム含有液に４時間で滴下し、４０℃の温度条件を維持して滴下終了後１時間撹拌し、更に９０℃で３時間撹拌して熟成することによって、第１のリン酸水素カルシウム含有液を得た。
【００８５】
得られた第１のリン酸水素カルシウム含有液を冷却後、ろ過して脱水し、水洗した。得られた反応生成物（固形物）を棚段乾燥機に入れ、１０５℃で１６時間乾燥し、乾燥物を卓上ミルにて解砕することにより、無水リン酸水素カルシウム粒子を得た。
【００８６】
比較例２
（第１工程及び第２工程）
前記比較例１と同様の条件で第１工程及び第２工程を行い、第１のリン酸水素カルシウム含有液を得た。
【００８７】
（第３工程）
得られた第１のリン酸水素カルシウム含有液を４０℃に加温した状態で、ナトリウム原子/カルシウム原子のモル比が1．８９となるように４８重量％水酸化ナトリウム水溶液を添加し、更に９０℃で３時間撹拌して熟成を行い、第２のリン酸水素カルシウム含有液を得た。次いで、第２のリン酸水素カルシウム含有液を冷却後、ろ過して脱水し、水洗した。得られた反応生成物（固形物）を棚段乾燥機に入れ、１０５℃で１６時間乾燥し、乾燥物を卓上ミルにて解砕することにより、無水リン酸水素カルシウム粒子を得た。
【００８８】
比較例３
第３工程において、第１のリン酸水素カルシウム含有液にナトリウム原子/カルシウム原子のモル比が1．９１となるように４８重量％水酸化ナトリウム水溶液を添加したこと以外は、比較例２と同様の操作を行い、無水リン酸水素カルシウム粒子を得た。
【００８９】
比較例４
（第１工程）
７ｔの容器に２７００Ｌの水を量りとり、粒状塩化カルシウム９５０ｋｇを添加して撹拌し、塩化カルシウム溶液を調製した。その塩化カルシウム溶液を４０℃に加温し、ナトリウム原子/カルシウム原子のモル比が１．８２となるように４８重量％水酸化ナトリウム水溶液を１時間で添加した後、４０℃の温度条件を維持して３０分間撹拌し、水酸化カルシウム含有液を得た。
【００９０】
（第２工程）
８５重量％リン酸水溶液７０８ｋｇに水を加え１１００ｋｇとしたリン酸水溶液を、前記水酸化カルシウム含有液に４時間で滴下し、４０℃の温度条件を維持して滴下終了後１時間撹拌することによって第１のリン酸水素カルシウム含有液を得た。
【００９１】
（第３工程）
得られた第１のリン酸水素カルシウム含有液に４０℃に加温した状態で、液中でのナトリウム原子/カルシウム原子のモル比が１．９１となるように４８重量％水酸化ナトリウム水溶液を添加し、９０℃で３時間撹拌して熟成を行い、第２のリン酸水素カルシウム含有液を得た。次いで、第２のリン酸水素カルシウム含有液を冷却後、ろ過して脱水し、水洗した。得られた反応生成物（固形物）の一部を採取し、棚段乾燥機に入れ、１０５℃で１６時間乾燥し、乾燥物を卓上ミルにて解砕することにより、無水リン酸水素カルシウム粒子を得た。
【００９２】
２．物性の評価方法
実施例１〜７及び比較例１〜４で得られた無水リン酸水素カルシウム粒子について、細孔直径の最頻値、平均粒子径、静的嵩比容積、リン酸水素カルシウムの含量、及び形状を、それぞれ下記の方法で測定した。
【００９３】
２−１．細孔直径の最頻値
水銀ポロシメーター（Ｑｕａｎｔａｃｈｒｏｍｅ社製「ＰｏｒｅＭａｓｔｅｒ ６０ＧＴ」）を用いて、以下の条件で細孔直径の最頻値を求めた。
【００９４】
無水リン酸水素カルシウム粒子０．０５ｇを正確に量り、測定セルに封入し、水銀の接触角を１４０°、水銀の表面張力を４８０ｄｙｎ／ｃｍとして、水銀圧入下で水銀の吸着等温線を求めた。得られた吸着等温線から細孔分布を求め、当該細孔分布から最大ピークに該当する細孔径を細孔直径の最頻値として特定した。なお、細孔直径の最頻値は細孔径５〜５０００ｎｍの範囲内の最大ピークとして求めた。
【００９５】
２−２．平均粒子径（Ｄ５０）
無水リン酸水素カルシウム粒子を水中に添加し、３分間超音波分散（超音波出力４０Ｗ）した後、Ｍｉｃｒｏｔｒａｃ社製「ＭＩＣＲＯＴＲＡＣ ＭＴ３３００ＥＸII」を用いて、レーザー回折法によりメジアン径を求めた。
【００９６】
２−３．静的嵩比容積
無水リン酸水素カルシウム粒子１０．０ｇを量りとり、５０ｍＬメスシリンダー（内径２．０ｃｍ）にゆっくりと入れ、サンプルの容積（ｍＬ）を測定し、静的嵩比容積（ｍＬ／１０．０ｇ）とした。
【００９７】
２−４．リン酸水素カルシウムの含量
食品添加物公定書第８版に収載されているリン酸一水素カルシウムの分析方法に基づいて、リン酸水素カルシウム含量の測定を行った。具体的には、無水リン酸水素カルシウム粒子を２００℃で３時間乾燥した後、その約０．４ｇを精密に量り、塩酸（１→４）１２ｍＬを加えて溶かし、更に水を加えて正確に２００ｍＬとし、検液とした。検液２０ｍＬを正確に量り、０．０２ｍoｌ/ＬのＥＤＴＡ溶液２５ｍＬを正確に量って加え、次に水５０ｍＬ及びアンモニア・塩化アンモニウム緩衝液（ｐＨ１０．７）５ｍＬを加えて約１分間放置した後、エリオクロムブラックＴ・塩化ナトリウム指示薬０．０２５ｇを加え、直ちに過量のＥＤＴＡを０．０２ｍoｌ/Ｌの酢酸亜鉛溶液で滴定した。終点は、液の青色が青紫色になった時点とし、別に空試験（無水リン酸水素カルシウム粒子を加えずに同様の試験）を行い下記式に従ってリン酸水素カルシウム含量を算出した。
【数２】
2018168032.tif 000003
【００９８】
２−５．形状
無水リン酸水素カルシウム粒子の粒子形状は、電界放出形走査電子顕微鏡（株式会社日立ハイテクノロジーズ社製「ＳＵ８２００」）を用いて加速電圧１ｋＶ、エミッション電流１０μＡにて測定を行った。
【００９９】
３．物性の評価結果
各無水リン酸水素カルシウム粒子の形状を観察した結果、実施例１〜７の場合では、粒子の表面に多数の結晶の析出物が付着した形状になっており、粒子表面が比較的平滑な比較例の場合とは、粒子形状が明らかに異なっていた。なお、参考のために、実施例３、実施例７、及び比較例１で得られた無水リン酸水素カルシウム粒子の形状を観察した結果を図１〜３に示す。図２では粒子表面のほぼ全体の像を示しており、図１及び３では粒子表面の一部の像を示している。
【０１００】
また、細孔直径の最頻値、平均粒径、静的嵩比容積、及びリン酸水素カルシウム含量を測定した結果を表１に示す。実施例１〜７で得られた無水リン酸カルシウム粒子は、細孔直径の最頻値/平均粒子径の比が０.２〜０．３４を満たしており、更にリン酸水素カルシウム含量が９７％以上と高い値になっていた。
【０１０１】
【表１】
2018168032.tif 000004
【０１０２】
試験例２：無水リン酸水素カルシウム粉体（凝集粒子）の製造及び物性評価
１．無水リン酸水素カルシウム粉体（凝集粒子）の製造
実施例８
前記実施例１の製造工程において得た第２のリン酸水素カルシウム含有液から、ろ過して脱水し、水洗することにより反応生成物（固形物）を回収した。回収した反応生成物（固形物）を固形分として３０〜４０重量％となるように水に懸濁し、リン酸水素カルシウムの懸濁液を調製した。得られたリン酸水素カルシウムの懸濁液をスプレードライヤー（株式会社坂本技研社製「Ｒ-２」）にて、乾燥条件を入口温度２４０℃、アトマイザ回転数１５０００ｒｐｍ、送液量１９ｍＬ/分として乾燥を行い、無水リン酸水素カルシウム粉体を得た。
【０１０３】
実施例９
前記実施例３の製造工程において得た第２のリン酸水素カルシウム含有液から回収した反応生成物（固形物）を用いたこと以外は、実施例８と同様の条件で無水リン酸水素カルシウム粉体を得た。
【０１０４】
実施例１０
前記実施例４の製造工程において得た第２のリン酸水素カルシウム含有液から回収した反応生成物（固形物）を用いたこと以外は、実施例８と同様の条件で無水リン酸水素カルシウム粉体を得た。
【０１０５】
実施例１１
前記実施例７の製造工程において得た第２のリン酸水素カルシウム含有液から回収した反応生成物（固形物）を用いたこと以外は、実施例８と同様の条件で無水リン酸水素カルシウム粉体を得た。
【０１０６】
比較例５
前記比較例１の製造工程において得た第１のリン酸水素カルシウム含有液から回収した反応生成物（固形物）を用いたこと以外は、実施例８と同様の条件で無水リン酸水素カルシウム粉体を得た。
【０１０７】
比較例６
前記比較例４の製造工程において得た第１のリン酸水素カルシウム含有液から回収した反応生成物（固形物）を用いたこと以外は、実施例８と同様の条件で無水リン酸水素カルシウム粉体を得た。
【０１０８】
２．物性の評価方法
実施例８〜１１及び比較例５〜６で得られた無水リン酸水素カルシウム粉体について、安息角を下記の方法で測定し、更に前記試験例１と同様の方法で粒子形状を測定した。また、実施例９、比較例５及び比較例６で得られた無水リン酸水素カルシウム粉体については、下記の方法で水中の分散性を評価した。
【０１０９】
２−１．安息角
直径５０ｍｍの皿の上に高さ１００ｍｍの位置より無水リン酸水素カルシウム粉体を少量ずつ落下させ、皿の底部から無水リン酸水素カルシウム粉体の頂点部までの高さが安定した時点で、当該高さを計測し、前記式に従って安息角を算出した。
【０１１０】
２−２．水中での分散性
無水リン酸水素カルシウム粉体１ｇを１００ｍＬの超純水に添加し、超音波発振機（アズワン株式会社製ＡＳＵＣＬＥＡＮＥＲ）を用いて分散させた後、転倒混和後静置し、１０分経過時の分散液の外観を確認した。
【０１１１】
３．物性の評価結果
実施例８〜１１で得られた無水リン酸水素カルシウム粉体の粒子形状を観察した結果、いずれも粒子が凝集した球状の凝集粒子になっていることが確認された。一方、比較例５〜６で無水リン酸水素カルシウム粉体は、凝集粒子の存在が一部に認められたものの、殆どが凝集していない状態で存在していた。なお、参考のために、実施例９、実施例１１、比較例５及び比較例６で得られた無水リン酸水素カルシウム粉体の粒子形状を観察した結果について図４〜７に示す。
【０１１２】
安息角の測定結果を表２に示し、水中での分散性を評価した結果を図８に示す。実施例８〜１１で得られた無水リン酸水素カルシウム粉体では、安息角が４５°未満であった。更に、実施例９で得られた無水リン酸水素カルシウム粉体は、凝集粒子で形成されているにも拘わらず、水中での分散性が良好であり、殆どが凝集粒子を形成していない比較例５及び６で得られた無水リン酸水素カルシウム粉体の水中での分散性と同程度であった。即ち、本結果から、細孔直径の最頻値/平均粒子径の比が０.２〜０．３４である無水リン酸水素カルシウム粒子を凝集させて得られた無水リン酸水素カルシウム粉体は、優れた流動性と共に、優れた水中での分散性をも有していることが確認された。
【０１１３】
【表２】
2018168032.tif 000005
【図１】
2018168032.tif 000006
【図２】
2018168032.tif 000007
【図３】
2018168032.tif 000008
【図４】
2018168032.tif 000009
【図５】
2018168032.tif 000010
【図６】
2018168032.tif 000011
【図７】
2018168032.tif 000012
【図８】
2018168032.tif 000013